(57)【要約】      （修正有）【課題】ホルマリン臭などの不快臭の吸収性に優れた高硬度の硬化塗膜を建築資材、家具・調度品などの表面に短時間に効率よく形成でき、該塗膜で被覆された消臭性建築資材、家具・調度品などを提供する。【解決手段】（Ａ）:（メタ）アクリロイル基を少なくとも１つ有するエネルギー線硬化性化合物、および（Ｂ）:アミン系化合物を担持させた無機化合物、ヒドラジド類、アゾール類およびアジン類からなる群から選ばれた少なくとも１つの成分、を含んでなることを特徴とするエネルギー線硬化性組成物およびその塗膜、該塗膜で被覆された建築資材、並びに建築資材表面に該塗膜を形成し建築物内のホルマリンを該塗膜に吸収させる、建築物内のホルマリン臭の除去方法。【選択図】  なし【特許請求の範囲】
【請求項１】
（Ａ）:（メタ）アクリロイル基を少なくとも１つ有するエネルギー線硬化性化合物、
および
（Ｂ）:アミン系化合物を担持させた無機化合物、ヒドラジド類、アゾール類およびア
ジン類からなる群から選ばれた少なくとも１つの成分、
を含んでなることを特徴とするエネルギー線硬化性組成物。
【請求項２】
さらに、成分(Ｃ)として光重合開始剤を含有することを特徴とする請求項１に記載の光硬化性組成物。
【請求項３】
成分（Ａ）が、（メタ）アクリロイル基を少なくとも１つ有するウレタン（メタ）アクリレート化合物、エポキシ（メタ）アクリレート化合物およびポリエステル（メタ）アクリレート化合物からなる群から選ばれた少なくとも1種の光硬化性（メタ）アクリレート
化合物であることを特徴とする請求項１または２に記載の光硬化性組成物。
【請求項４】
成分（Ａ）が、（メタ）アクリロイル基を少なくとも１つ有するウレタン（メタ）アクリレート化合物、エポキシ（メタ）アクリレート化合物およびポリエステル（メタ）アクリレート化合物からなる群から選ばれた少なくとも1種の電子線硬化性（メタ）アクリレ
ート化合物であることを特徴とする請求項１または２に記載の電子線硬化性組成物。
【請求項５】
成分（Ｂ）が成分（Ａ）１００重量部に対して、０．３〜５重量部の量で配合されていることを特徴とする請求項1〜４の何れかに記載の光硬化性および／または電子線硬化性
組成物。
【請求項６】
請求項1〜５の何れかに記載のエネルギー線硬化性組成物から形成された塗膜。
【請求項７】
請求項６に記載の塗膜で基材の表面が被覆されたことを特徴とする建築資材。
【請求項８】
建築資材の表面に、請求項1〜５の何れかに記載のエネルギー線硬化性組成物から形成
された塗膜を形成し、建築物内のホルマリンを該塗膜に吸収させることを特徴とする、建築物内のホルマリン臭の除去方法。
【発明の詳細な説明】
【技術分野】
【０００１】
本発明は、エネルギー線硬化性組成物、その塗膜、該塗膜で被覆された建築資材および建築物内のホルマリン臭の除去方法に関し、さらに詳しくは、ホルマリン吸収性に優れた塗膜を形成し得るエネルギー線硬化性組成物、その塗膜、該塗膜で被覆された建築資材および建築物内のホルマリン臭の除去方法に関する。
【背景技術】
【０００２】
従来、戸建て住宅、アパートやマンション等の集合住宅、校舎、オフィス等の建造物あるいはこれら建造物内に収容される家具・調度品などには、建設・製造コストの低減あるいは省力化、建造物の高断熱化、高気密化による省エネルギー化、長寿命化などの観点から、ホルマリン系接着剤や、溶剤としてトルエン、キシレン等を含む塗料や防腐剤などを用いた木質材、不燃材などの合成建材が、建造物の構造材、床材、天井材、内装材、室内家具や調度品などに多用されてきた。
【０００３】
しかしながら、近年では、これら建材などに接着剤、溶剤等として含まれ、あるいは組み立て、施工時に用いられる接着剤、溶剤等に含まれる揮発性有機化合物（ＶＯＣ）によるシックハウス症候群の問題が顕著となってきている。また、屋内での喫煙によるアセトアルデヒド等のタバコ臭の残存・付着、締め切った室内のカビ臭などの不快臭も問題となっている。
【０００４】
そこで、このような住宅などの建造物に用いられる塗料などとして、ホルマリン臭などの不快臭の吸収性に優れた塗膜を形成できるものが求められており、これまでにも種々提案されている。
【０００５】
例えば、(a)：特開２００３−５２８００号公報（特許文献１）には、比表面積が４０
〜１００ｍ3／ｇの範囲内であり、かつ硫化水素消臭容量が３．０ｍｍｏｌ／ｇ以上、一
次粒子径が０．２μｍ以下である微粒子酸化亜鉛からなる消臭剤が開示され、および該微粒子酸化亜鉛および、珪酸アルミニウム、分子内に第1級アミノ基を担持した物質（多孔
質二酸化ケイ素）、４価金属リン酸塩、水和酸化ジルコニウムを含む消臭剤組成物が開示され、種々の悪臭、特に硫黄系悪臭に対して消臭性能が優れる旨記載されている。また、該消臭剤は、塗料に添加してもよく、塗料用油脂又は樹脂としては、天然物、合成物などの何れでもよく、また硬化タイプは酸化重合型、紫外線硬化型等の何れでもよい旨記載され、あまに油等の天然植物油、ロジン、ニトロセルロース、アルキッド樹脂、アクリル樹脂、塩化ビニル、エポキシ樹脂、ウレタン樹脂、飽和ポリエステル樹脂、メラミン樹脂などの天然・合成・半合成樹脂等が挙げられ、建物、車両などの内壁、外壁などに使用できる旨記載され、さらにその「実施例１３〜１４および比較例９〜１０」および「表９」等には、キシレン溶剤、アクリル樹脂、上記酸化亜鉛等を含むペースト状組成物が塗装（塗布）された亜鉛メッキ鋼板をバッグに入れ、このバッグに硫黄系悪臭ガスを注入し、所定時間経過後の残存テストを行い、硫化水素が検出できなくなり、またメチルメルカプタン量が低減されたことなどが記載されている。
【０００６】
しかしながら、該公報(a)に記載の消臭剤を例えば、アクリル系紫外線硬化型塗料に配
合しても、得られる塗膜には、ホルマリン吸収効果が不十分、紫外線硬化後の塗膜黄変などの問題点がある。
【０００７】
(b)：特開２００２−１８７７５７号公報（特許文献２）には、ヒドラジド化合物が配
合された、消臭性を有する内装用建材が開示され、消臭性に優れる旨記載されている。内装用建材としては、石膏ボード、石膏プラスター、石膏パテなどが挙げられている。しかしながら、消臭性の塗膜を形成できる塗料などについては何らの記載も示唆もない。
【０００８】
（c）：特開２０００−１６９７５７号公報（特許文献３）には、珪砂、木粉などの骨
材と接着剤とアルデヒド化学吸着剤とを含んでなる内装用塗料壁材組成物が開示され、アルデヒド化学吸着剤として、アミン類、尿素類、アミド類、イミド類、ヒドラジド類、アゾール類、アジン類が挙げられている。また、該公報には、接着剤として、カルボキシ・メチル・セルロース・ナトリウム（CMC）、メチル・セルロース（MC）、ヒドロキシ・エ
チル・セルロース（HEC）、メチル・ヒドロキシ・エチル・セルロース（MHEC）及び天然
ガムが挙げられ、さらに、前記接着剤だけでは壁材として十分な接着強度が得られない場合には、エチレン・酢酸ビニル共重合エマルジョン、酢酸ビニル・ベオバ共重合粉末樹脂、酢酸ビニル・アクリル共重合エマルジョン及びポリビニルアルコール（PVA）から選択
して使用すればよい旨記載されている。また該公報（c）には、アセトアルデヒドやホル
ムアルデヒド等のアルデヒド類の吸着分解性に優れた内装用塗装壁材組成物（内装用塗装壁材）が提供される旨記載されている。
【０００９】
そして、該公報（c）には、酢酸ビニル・アクリル共重合エマルジョンなどを含む上記
内装用塗装壁材を平板に塗布し、自然乾燥させたことなどが記載されているが、該公報には、エネルギー線硬化型の態様については何ら記載がない。また、該公報に記載の内装用塗装壁材組成物では、硬度、摩耗量、擦傷性、耐溶剤性等の点で塗膜強度不足という問題点がある。
【００１０】
このように、これまでのところ、ホルマリン臭などの不快臭の吸収性に優れた塗膜などを形成できる光硬化型塗料などのエネルギー線硬化性塗料、該塗料を用いた建築物内のホルマリン臭等の効率的な除去方法などは知られていない。
【特許文献１】特開２００３−５２８００号公報
【特許文献２】特開２００２−１８７７５７号公報
【特許文献３】特開２０００−１６９７５７号公報
【発明の開示】
【発明が解決しようとする課題】
【００１１】
本発明は、上記のような従来技術に伴う問題点を解決しようとするものであって、ホルマリン臭などの不快臭の吸収性に優れた塗膜などを形成できる光硬化型塗料などのエネルギー線硬化性塗料組成物、その塗膜、該塗膜で被覆された建築資材および建築物内のホルマリン臭に代表される異臭の効率的な除去方法を提供することを目的としている。
【課題を解決するための手段】
【００１２】
本発明に係るエネルギー線硬化性組成物は、
（Ａ）:（メタ）アクリロイル基を少なくとも１つ有するエネルギー線硬化性化合物、
および
（Ｂ）:アミン系化合物を担持させた無機化合物、ヒドラジド類、アゾール類およびア
ジン類からなる群から選ばれた少なくとも１つの成分、
を含んでなることを特徴としている。
【００１３】
本発明のエネルギー線硬化性組成物は、さらに、成分(Ｃ)として光重合開始剤を含有している光硬化性組成物であることが好ましい。
【００１４】
本発明のエネルギー線硬化性組成物は、上記成分（Ａ）が、（メタ）アクリロイル基を少なくとも１つ有するウレタン（メタ）アクリレート化合物、エポキシ（メタ）アクリレ
ート化合物およびポリエステル（メタ）アクリレート化合物からなる群から選ばれた少なくとも1種の光硬化性および／または電子線硬化性（メタ）アクリレート化合物である光
硬化性および／または電子線硬化性組成物であることが好ましい。
【００１５】
本発明のエネルギー線硬化性組成物では、成分（Ｂ）が成分（Ａ）１００重量部に対して、０．３〜５重量部の量で配合されていることが好ましい。
【００１６】
本発明に係る塗膜は、上記何れかに記載のエネルギー線硬化性組成物からなることを特徴としている。
【００１７】
本発明に係る建築資材は、基材の表面が、上記エネルギー線硬化性組成物からなる塗膜で被覆されたことを特徴としている。
【００１８】
本発明に係る建築物内のホルマリン臭の除去方法は、建築資材の表面に、上記の何れかに記載のエネルギー線硬化性組成物から形成された塗膜を形成し、建築物内のホルマリン等の不快臭を該塗膜に吸収させて除去することを特徴としている。
【発明の効果】
【００１９】
本発明によれば、ホルマリン臭などの不快臭の吸収性に優れた塗膜などを形成できる光硬化型塗料などのエネルギー線硬化性塗料組成物、その塗膜、該塗膜で被覆された建築資材および建築物内のホルマリン臭に代表される異臭の効率的な除去方法が提供される。
【発明を実施するための最良の形態】
【００２０】
以下、本発明に係るエネルギー線硬化性塗料組成物、その塗膜、該塗膜で被覆された建築資材および建築物内のホルマリン臭に代表される異臭の効率的な除去方法について具体的に説明する。
【００２１】
［エネルギー線硬化性組成物］
本発明に係るエネルギー線硬化性組成物は、
（Ａ）:（メタ）アクリロイル基を少なくとも１つ有するエネルギー線硬化性化合物、
および
（Ｂ）:アミン系化合物を担持させた無機化合物、ヒドラジド類、アゾール類およびア
ジン類からなる群から選ばれた少なくとも１つの成分、
を含んでなっている。そしてその好ましい態様では、成分（Ａ）１００重量部に対して成分（Ｂ）が０．３〜５重量部の量で配合されている。
【００２２】
＜エネルギー線硬化性化合物（Ａ）＞
エネルギー線硬化性化合物（Ａ）としては、（メタ）アクリロイル基を少なくとも１つ有するものが用いられる。
【００２３】
このようなエネルギー線硬化性化合物（Ａ）としては、例えば、特開平８−２５３７０７号公報の［００１２］〜［００１８］欄に記載の光硬化性樹脂、特開２００３-６２５
２４号公報の［００２４］〜［００２７］欄に記載の（メタ）アクリロイル基含有重合性化合物など、従来より公知のものを用いることができる。
【００２４】
本発明で用いられるエネルギー線硬化性化合物（Ａ）は、１分子中に１個または２個以上、好ましくは２個以上の（メタ）アクリロイル基（ＣＨ2 ＝ＣＨ−ＣＯ−またはＣＨ2 ＝Ｃ（ＣＨ3）ＣＯ−）を有する。
【００２５】
本発明では、エネルギー線硬化性化合物（Ａ）のうちでも、ウレタン（メタ）アクリレ
ート、ポリエステル（メタ）アクリレート、エポキシ（メタ）アクリレートなどが、得られる硬化塗膜の硬度が高い、速乾性、耐摩耗性、耐擦傷性、耐溶剤性、耐候性、柔軟性等の特性がバランスよく優れるなどの点で好ましい。
【００２６】
ウレタン（メタ）アクリレート化合物は、たとえば(i)イソシアネート類とヒドロキシ
アルキル（メタ）アクリレート類とを反応させる、あるいは、（ii）イソシアネート類とヒドロキシアルキル（メタ）アクリレート類とポリオール類とを反応させる、などの方法によって得られ、分子中に官能基として（メタ）アクリロイル基（ＣＨ2 ＝ＣＨＣＯ−またはＣＨ2 ＝Ｃ（ＣＨ3）ＣＯ−）とウレタン結合（−ＮＨ・ＣＯＯ−）を有する。
【００２７】
イソシアネート類としては、具体的にはヘキサメチレンジイソシアネート［ＨＤＩ］、イソホロンジイソシアネート［ＩＰＤＩ］、メチレンビス（4-シクロヘキシルイソシアネート）［ＨＭＤＩ］、トリメチルヘキサメチレンジイソシアネート［ＴＭＨＭＤＩ］、トリレンジイソシアネート［ＴＤＩ］、4,4-ジフェニルメタンジイソシアネート［ＭＤＩ］、キシリレンジイソシアネート［ＸＤＩ］、ジシクロメタンジイソシアネートなどのジイソシアネートが挙げられる。
【００２８】
さらに、イソシアネートをトリメチロールプロパンと反応させたもの、ジイソシアネートの３量体（イソシアヌレート）、ジイソシアネートと水との反応によるビュレット体、などのポリイソシアネートが挙げられる。
【００２９】
ポリオール類としては、（1）ポリエーテルポリオール、（2）ポリエステルポリオール、（3）アルキレンポリオールに分けられる。
【００３０】
（1）ポリエーテルポリオールとしては、ポリプロピレングリコール（ジオール、トリ
オール等）、ポリエチレングリコール、ポリテトラメチレングリコール等が挙げられる。
【００３１】
（2）ポリエステルポリオールとしては、アジピン酸、無水フタル酸などの２塩基酸と
エチレングリコール、１，４−ブタンジオール、１，６−ヘキサンジオール、トリメチロールプロパン等のアルコールとの脱水縮合反応で合成される縮合系ポリエステルポリオールやε−カプロラクタムの開環重合によって得られるラクトン系ポリエステルポリオール等が挙げられる。
【００３２】
（3）アルキレンポリオールとしては、エチレングリコール、プロピレングリコール、
１，４−ブタンジオール、１，６−ヘキサンジオール、トリメチロールプロパン等が挙げられる。
【００３３】
これらのポリオールは、１種単独で使用してもよく、２種以上を併用してもよい。
【００３４】
アルキレンポリオールは、ポリエーテルポリオールやポリエステルポリオールと併用される。
【００３５】
ヒドロキシアルキル（メタ）アクリレート類としては、モノ（メタ）アクリレート類、多価（メタ）アクリレート類の何れでもよく、具体的には2-ヒドロキシエチルアクリレート［ＨＥＡ］、2-ヒドロキシエチルメタクリレート［ＨＥＭＡ］、2-ヒドロキシプロピルアクリレート［ＨＰＡ］、２−ヒドロキシプロピルメタクリレート［ＨＰＭＡ］、ペンタエリスリトールトリアクリレート［ＰＥＴＡ］、４−ヒドロキシブチルアクリレート［４−ＨＢＡ］などが挙げられる。
【００３６】
また、上記ウレタン（メタ）アクリレート化合物、特にウレタンポリ（メタ）アクリレ
ートとしては、具体的には、例えば、1,6-ヘキサメチレンジイソシアネートの３量体に2-ヒドロキシエチル（メタ）アクリレートを反応させたウレタントリ（メタ）アクリレート、イソホロンジイソシアネートと2-ヒドロキシプロピル（メタ）アクリレートとを反応させたウレタンジ（メタ）アクリレート、イソホロンジイソシアネートとペンタエリスリトールトリ（メタ）アクリレートとを反応させたウレタンヘキサ（メタ）アクリレート、ジシクロメタンジイソシアネートと2-ヒドロキシエチル（メタ）アクリレートとを反応させたウレタンジ（メタ）アクリレート、ジシクロメタンジイソシアネートとポリテトラメチレングリコール（テトラメチレングリコールの繰返し単位ｎ＝６〜１５）とのウレタン化反応物に2-ヒドロキシエチル（メタ）アクリレートを反応させたウレタンジ（メタ）アクリレート等が挙げられる。
【００３７】
ポリエステル（メタ）アクリレート化合物は、無水フタル酸、イソフタル酸、アジピン酸、無水マレイン酸などの二塩基酸と、エチレングリコール、１，４−ブタンジオール、１，６−ヘキサンジオール、トリメチロールプロパン、グリセリン、ペンタエリスリトールなどのアルコールとの脱水縮合反応で得られたポリエステルと、（メタ）アクリル酸とを反応させることにより合成される。
【００３８】
エポキシアクリレート化合物は、グリシジル基を有する化合物と（メタ）アクリル酸との反応により合成される。
【００３９】
グリシジル基を有する化合物には、ビスフェノールＡ、ビスフェノールＳ、ビスフェノールＦなどのビスフェノールと、エピクロルヒドリンとの反応物であるビスフェノール型グリシジルエーテルや、フェノールノボラックとエピクロルヒドリンとの反応物であるノボラック型グリシジルエーテルや、ポリエチレングリコール、ポリプロピレングリコール、ＥＯ（エチレンオキサイド）またはＰＯ（プロピレンオキサイド）付加したビスフェノールＡなどのポリエーテルグリコールと、エピクロルヒドリンとの反応物であるグリコール型グリシジルエーテルなどが挙げられる。
【００４０】
なお、成分（Ａ）として上市されているものでは、例えば、ウレタン(メタ)アクリレート化合物としては、「ＵＶ−５５、ＵＶ−６２」（大竹明新化学（株）製）等を使用し、エポキシ(メタ)アクリレート化合物としては、「リポキシＶＲ−７７」（昭和高分子社製）等を使用し、エステル(メタ)アクリレート化合物としては、「アロニクスＭ−７１００」（東亜合成化学社製）、「ＡＣＭＯ」(興人社製)、「ビスコート２６０」（大阪有機化学工業社製）などを使用すればよい。
【００４１】
上記以外の（メタ）アクリロイル基を有するラジカル重合性化合物として、具体的には、例えば特開２００３−６２５２４号公報の［００２８］〜［００３１］欄に記載されている、下記のようなものが挙げられる。
【００４２】
アクリルアミド、N,N-ジメチルアクリルアミド、N,N-ジメチルメタクリルアミド、N-メチロールアクリルアミド、N-メトキシメチルアクリルアミド、N-ブトキシメチルアクリルアミド、N-t-ブチルアクリルアミド、アクリロイルモルホリン、メチレンビスアクリルアミド等のアクリルアミド類；
（メタ）アクリル酸、（メタ）アクリル酸メチル、（メタ）アクリル酸エチル、（メタ）アクリル酸プロピル、（メタ）アクリル酸n-ブチル、（メタ）アクリル酸i-ブチル、（メタ）アクリル酸t-ブチル、（メタ）アクリル酸ヘキシル、（メタ）アクリル酸2-エチルヘキシル、（メタ）アクリル酸ラウリル、（メタ）アクリル酸ステアリル、（メタ）アクリル酸テトラヒドロフルフリル、（メタ）アクリル酸モルフォリル、（メタ）アクリル酸2-ヒドロキシエチル、（メタ）アクリル酸2-ヒドロキシプロピル、（メタ）アクリル酸4-ヒドロキシブチル、（メタ）アクリル酸グリシジル、（メタ）アクリル酸ジメチルアミノ
エチル、（メタ）アクリル酸ジエチルアミノエチル、（メタ）アクリル酸ベンジル、（メタ）アクリル酸シクロヘキシル、（メタ）アクリル酸フェノキシエチル、（メタ）アクリル酸トリシクロデカン、（メタ）アクリル酸ジシクロペンテニル、（メタ）アクリル酸アリル、（メタ）アクリル酸2-エトキシエチル、（メタ）アクリル酸イソボルニル、（メタ）アクリル酸フェニル等のモノ（メタ）アクリレート、 ジ（メタ）アクリル酸エチレン
グリコール、ジ（メタ）アクリル酸ジエチレングリコール、ジ（メタ）アクリル酸トリエチレングリコール、ジ（メタ）アクリル酸テトラエチレングリコール、ジ（メタ）アクリル酸ポリエチレングリコール（エチレングリコールの繰返し単位ｎ＝５〜１４）、ジ（メタ）アクリル酸プロピレングリコール、ジ（メタ）アクリル酸ジプロピレングリコール、ジ（メタ）アクリル酸トリプロピレングリコール、ジ（メタ）アクリル酸テトラプロピレングリコール、ジ（メタ）アクリル酸ポリプロピレングリコール（プロピレングリコールの繰返し単位ｎ＝５〜１４）、ジ（メタ）アクリル酸1,3-ブチレングリコール、ジ（メタ）アクリル酸1,4-ブタンジオール、ジ（メタ）アクリル酸ポリブチレングリコール（ブチレングリコールの繰返し単位ｎ＝３〜１６）、ジ（メタ）アクリル酸ポリ（1-メチルブチレングリコール）（1-メチルブチレングリコールの繰返し単位ｎ＝５〜２０）、ジ（メタ）アクリル酸1,6-ヘキサンジオール、ジ（メタ）アクリル酸1,9-ノナンジオール、ジ（メタ）アクリル酸ネオペンチルグリコール、ヒドロキシピバリン酸ネオペンチルグリコールジ（メタ）アクリル酸エステル、ジシクロペンタンジオールのジ（メタ）アクリレート、ヒドロキシピバリン酸ネオペンチルグリコールの両末端に合計２〜５個のε−カプロラクトンが付加した付加物のジ（メタ）アクリル酸エステル、ビスフェノールＡの両末端に合計２〜５個のカプロラクトンが付加した付加物のジ（メタ）アクリル酸エステル、ビスフェノールＡエチレンオキサイド付加物（エチレンオキサイドの繰返し単位ｎ＝１〜７）のジ（メタ）アクリル酸エステル、ビスフェノールＡプロピレンオキサイド付加物（プロピレンオキサイドの繰返し単位ｎ＝１〜７）のジ（メタ）アクリル酸エステル、トリメチロールプロパントリ（メタ）アクリル酸エステル、グリセリントリ（メタ）アクリル酸エステル、ジトリメチロールプロパンテトラ（メタ）アクリル酸エステル、ペンタエリスリトールトリ（メタ）アクリル酸エステル、トリメチロールプロパンエチレンオキサイド付加物（エチレンオキサイドの繰返し単位ｎ＝１〜５）のトリ（メタ）アクリル酸エステル、トリメチロールプロパンプロピレンオキサイド付加物（プロピレンオキサイドの繰返し単位ｎ＝１〜５）のトリ（メタ）アクリル酸エステル、グリセリンエチレンオキサイド付加物（エチレンオキサイドの繰返し単位ｎ＝１〜５）のトリ（メタ）アクリル酸エステル、ジトリメチロールプロパンエチレンオキサイド付加物（エチレンオキサイドの繰返し単位ｎ＝１〜５）のテトラ（メタ）アクリル酸エステル、ペンタエリスリトールエチレンオキサイド付加物（エチレンオキサイドの繰返し単位ｎ＝１〜５）のトリ（メタ）アクリル酸エステル、ペンタエリスリトールエチレンオキサイド付加物（エチレンオキサイドの繰返し単位ｎ＝１〜１５）のテトラ（メタ）アクリル酸エステル、ペンタエリスリトールプロピレンオキサイド付加物（プロピレンオキサイドの繰返し単位ｎ＝１〜５）のトリ（メタ）アクリル酸エステル、ペンタエリスリトールプロピレンオキサイド付加物（プロピレンオキサイドの繰返し単位ｎ＝１〜１５）のテトラ（メタ）アクリル酸エステル、ペンタエリスリトールテト��（メタ）アクリル酸エステル、ジペンエリスリトールペンタ（メタ）アクリル酸エステル、ジペンタエリスリトールヘキサ（メタ）アクリル酸エステル、ジペンタエリスリトールエチレンオキサイド付加物（エチレンオキサイドの繰返し単位ｎ＝１〜５）のペンタ（メタ）アクリル酸エステル、ジペンタエリスリトールエチレンオキサイド付加物（エチレンオキサイドの繰返し単位ｎ＝１〜１５）のヘキサ（メタ）アクリル酸エステル、N,N',N"-トリス（（メタ）アクリロキシポリ（エトキシの繰返し単位ｎ＝１〜４）（エトキシ）エチル）イソシアヌレート等のポリ（メタ）アクリレート等が挙げられる。
【００４３】
＜成分（Ｂ）＞
成分（Ｂ）としては、アルデヒド類などの異臭（不快臭）の吸着力およびその持続性を
発揮でき、変色などを引起さない限り広く使用でき、例えば、特開２０００−１６９７５７号公報の［００１４］〜［００２４］欄に記載のアルデヒド化学吸着剤、例えばアミン類、尿素類、アミド類、イミド類、ヒドラジド類、アゾール類及びアジン類；
特開２００２−１８７７５７号公報（前記「特許文献２」）の［００２３］〜［００３３］欄に記載のヒドラジド化合物；
特開２００３−５２８００号公報の［００１６］〜［００２１］欄に記載の「第１級アミノ基を有する化合物を担持した物質」；
などに代表される「アミン系化合物を担持させた無機化合物」等を使用することができる。
【００４４】
本発明では、これらのうちでは、アミン系化合物を担持させた無機化合物、ヒドラジド類、アゾール類およびアジン類からなる群から選ばれた少なくとも１つの成分が、消臭成分として、アルデヒド類などの異臭の吸着力およびその持続性に優れ、成分（Ａ）への溶解性または分散性に優れるなどの点で好ましい。
【００４５】
本発明では、これらの消臭成分（Ｂ）がエネルギー線硬化性組成物中に含まれているので、得られる塗膜は、ホルマリン臭などの不快臭の吸収性に優れている。また、この塗膜で被覆された建築資材を用いると、建築物内のホルマリン臭に代表される異臭の効率的な除去が可能である。
【００４６】
前記アミン類としては、ヒドロキシルアミン、エタノールアミン、ジメチルアミン、ジエチルアミン、イソプロピルアミン、プロリン、ヒドロキシプロリン、ジシアノジアミド、エチレンイミン、エチレンジアミン、プロピレンジアミン、ジエチレントリアミン、２−ジエチルアミノエタノール、２−ジメチルアミノエタノール、１，２−ジアミノプロパン、トリエチレンテトラミン、テトラエチレンペンタミン、イミノビスプロピルアミン、テトラメチレンジアミン、炭酸グアニジン、グリシン、アラニン、ザルコシン、グルタミン酸、ヘキサメチレンジアミン、メラミン、モルホリン、２−アミノ−４，５−ジシアノイミダゾール、３−アザヘキサン−１，６−ジアミン、アミノ安息香酸ナトリウム等を例示できる。
【００４７】
尿素類としては、尿素、チオ尿素、メチル尿素、エチレン尿素、アセチル尿素、アゾジカルボンアミド等が挙げられる。
【００４８】
アミド類としては、ホルムアミド、アセトアミド、コハク酸アミド、ジシアンジアミド等が挙げられる。
【００４９】
イミド類としては、スクシンイミド、ヒダントイン、イソシアヌル酸等が挙げられる。
【００５０】
ヒドラジド類としては、ラウリル酸ヒドラジド、サリチル酸ヒドラジド、ホルムヒドラジド、アセトヒドラジド、プロピオン酸ヒドラジド、ｐ−ヒドロキシ安息香酸ヒドラジド、ナフトエ酸ヒドラジド、３−ヒドロキシ−２−ナフトエ酸ヒドラジド、シュウ酸ジヒドラジド、マロン酸ジヒドラジド、コハク酸ジヒドラジド、アジピン酸ジヒドラジド、アゼライン酸ジヒドラジド、セバシン酸ジヒドラジド、ドデカン−２酸ジヒドラジド、マレイン酸ジヒドラジド、フマル酸ジヒドラジド、ジグリコール酸ジヒドラジド、酒石酸ジヒドラジド、リンゴ酸ジヒドラジド、イソフタル酸ジヒドラジド、テレフタル酸ジヒドラジド、ダイマー酸ジヒドラジド、２，６−ナフトエ酸ジヒドラジド等が挙げられる。
【００５１】
アゾール類及びアジン類としては、３−メチル−５−ピラゾロン、１，３−ジメチル−５−ピラゾロン、３−メチル−１−フェニル−５−ピラゾロン、３−フェニル−６−ピラゾロン、３−メチル−１−（３−スルホフェニル）−５−ピラゾロン等のピラゾロン類、
ピラゾール、３−メチルピラゾール、１，４−ジメチルピラゾール、３，５−ジメチルピラゾール、３，５−ジメチル−１−フェニルピラゾール、３−アミノピラゾール、５−アミノ−３−メチルピラゾール、３−メチルピラゾール−５−カルボン酸、３−メチルピラゾール−５−カルボン酸メチルエステル、３−メチルピラゾール−５−カルボン酸エチルエステル、１，２，３−トリアゾール、１，２，４−トリアゾール、３−ｎ−ブチル−３，５−ジメチル−１，２，４−トリアゾール、３，５−ジ−ｎ−ブチル−１，２，４−トリアゾール、３−メルカプト−１，２，４−トリアゾール、３−アミノ−１，２，４−トリアゾール、４−アミノ−１，２，４−トリアゾール、３，５−ジアミノ−１，２，４−トリアゾール、５−アミノ−３−メルカプト−１，２，４−トリアゾール、３−アミノ−５−フェニル−１，２，４−トリアゾール、３，５−ジフェニル−１，２，４−トリアゾール、１，２，４−トリアゾール−３−オン、ウラゾール（３，５−ジオキシ−１，２，４−トリアゾール）、１，２，４−トリアゾール−３−カルボン酸、１−ヒドロキシベンゾトリアゾール、５−ヒドロキシ−７−メチル−１，３，８−トリアザインドリジン、１Ｈ−ベンゾトリアゾール、４−メチル−１Ｈ−ベンゾトリアゾール、５−メチル−１Ｈ−ベンゾトリアゾール、６−メチル−８−ヒドロキシトリアゾロピリダジン、４，５−ジクロロ−３−ピリダジン、マレイン酸ヒドラジド、６−メチル−３−ピリダゾン等が挙げられる。
【００５２】
「アミン系化合物（アミン類）を担持させた無機化合物」としては、特開２００３−５２８００号公報の［００１６］〜［００２１］欄に記載の「第１級アミノ基を有する化合物を担持した物質」の他、ジエチレントリアミンを担持したトリポリリン酸アルミニウム等が挙げられる。
【００５３】
「アミン系化合物を担持させた無機化合物」のうちで、「第１級アミノ基を有する化合物を担持した物質」を調製する際に用いられる第１級アミノ基含有化合物としては、上記公報（特開２００３−５２８００号公報）に記載の脂肪族系の化合物：「Ｈ2Ｎ−（ＣＨ2ＣＨ2−ＮＨ）n−ＣＨ2ＣＨ2ＮＨ2（ｎは０以上３以下の整数）」、芳香族のアニリンが
好ましい。
【００５４】
担体に対する第１級アミノ基を有する化合物の担持量は、０．０２〜２ｍｍｏｌ／ｇであることが、悪臭の吸着能、担体への練り込み加工性などの点から望ましい。
【００５５】
また、上記の第１級アミノ基を有する化合物を担持した物質の表面にアルデヒドガスを吸収しうるアミノ基を有しする有機ケイ素化合物、例えば、γ−アミノプロピルトリメトキシシラン、γ−アミノプロピルトリエトキシシラン、などをさらに担持させて、アルデヒド系ガス消臭容量を向上させてもよい。
【００５６】
アミン系化合物を担持させる無機化合物としては、耐熱性の点から、二酸化ケイ素、活性炭、セピオライト、雲母などの無機物が好ましい。これらの無機担体の中でも、アルデヒド系ガス消臭性能に優れる点から、多孔質二酸化ケイ素が特に好ましい。
【００５７】
多孔質二酸化ケイ素としては、比表面積（窒素吸着量から算出するＢＥＴ法）２００〜９００ｍ2／ｇであり且つ平均細孔径が０．１〜１０ｎｍのものが、第１級アミノ基を有
する化合物と悪臭ガスとの接触面積の向上、第１級アミノ基を有する化合物の適正な担持量、機械的強度などの点から望ましい。
【００５８】
多孔質二酸化ケイ素の市販品として、シリカゲルやニップシール（微粒子含水二酸化ケイ素）等がある。
【００５９】
これらの成分（Ｂ）は、１種または２種以上組合わせて用いることができる。
【００６０】
これらの成分（Ｂ）の中でも、アミン系化合物を担持させた無機化合物、ヒドラジド類、アゾール類及びアジン類から選ばれる少なくとも一種が、消臭成分として、アルデヒド類などの異臭成分の吸着力および吸着持続性に優れ、成分（Ａ）への溶解性または分散性に優れる点で好ましい。
【００６１】
なお、成分（Ｂ）として上市されているものでは、例えば、「ケムキャッチ」（品番：Ｔ−６９００、Ｐ−９６００ ：ヒドラジド類：大塚化学（株）製）、「ケスモンＮＳ−
１０３」（東亜合成化学（株）製、アミン系化合物を担持させた無機化合物）などを使用すればよい。
【００６２】
＜その他の成分＞
本発明においては、このエネルギー線硬化性組成物には、光硬化や電子線硬化などの硬化方法等にもよるが、必要により、さらに光重合開始剤（Ｃ）、上記以外のラジカル重合性化合物（Ｄ）、光増感剤、離型剤、滑剤、可塑剤、酸化防止剤、帯電防止剤、光安定剤、紫外線吸収剤、難燃剤、難燃助剤、重合禁止剤、充填剤、シランカップリング剤、溶剤、顔料、染料、その他の添加剤が含まれていてもよい。
【００６３】
＜光重合開始剤（Ｃ）＞
本発明のエネルギー線硬化性組成物には、さらに、成分(Ｃ)として光重合開始剤(Ｃ)が含有されていることが硬化性を高める点で好ましい。なお、光重合開始剤(Ｃ)は、光照射により塗膜を硬化させる場合には、通常用いられるが、電子線照射により塗膜を硬化させる場合には、必ずしも必要ではない。
【００６４】
光重合開始剤（Ｃ）としては、例えば、特開２００３−６２５２４号公報の［００３３］〜［００３４］欄に記載の光重合開始剤、特許公開２００３−１６５９２８号公報の［００４１］に記載のエネルギー線重合開始剤など、従来より公知のものを広く用いることができる。
【００６５】
すなわち、光重合開始剤（Ｃ）としては、具体的には、例えば、ベンゾフェノン、4,4-ビス（ジエチルアミノ）ベンゾフェノン、2,4,6-トリメチルベンゾフェノン、メチルオルソベンゾイルベンゾエート、4-フェニルベンゾフェノン等のベンゾフェノン類；t-ブチルアントラキノン、2-エチルアントラキノン等のアントラキノン類；2,4-ジエチルチオキサントン、イソプロピルチオキサントン、2,4-ジクロロチオキサントン等のチオキサントン類；ジエトキシアセトフェノン、2-ヒドロキシ-2-メチル-1-フェニルプロパン-1-オン、
ベンジルジメチルケタール、1-ヒドロキシシクロヘキシル−フェニルケトン、2-メチル-2-モルホリノ（4-チオメチルフェニル）プロパン-1-オン、2-ベンジル-2-ジメチルアミノ-1-（4-モルホリノフェニル）−ブタノン等のアセトフェノン類；ベンゾインメチルエーテル、ベンゾイルエチルエーテル、ベンゾインイソプロピルエーテル、ベンゾインイソブチルエーテル等のベンゾインエーテル類；2,4,6-トリメチルベンゾイルジフェニルホスフィンオキサイド、ビス（2,6-ジメトキシベンゾイル）-2,4,4-トリメチルペンチルホスフィ
ンオキサイド、ビス（2,4,6-トリメチルベンゾイル）−フェニルホスフィンオキサイド等のアシルホスフィンオキサイド類、メチルフェニルグリオキシエステル、メチルベンゾイルホルメート、1,7-ビスアクリジニルヘプタン、9-フェニルアクリジン等が挙げられる。
【００６６】
これら光重合開始剤（Ｃ）のうちでは、アセトフェノン類、ベンゾフェノン類、アシルホスフィンオキサイド類などが好ましく、特に2,4,6-トリメチルベンゾイルジフェニルホスフィンオキサイド、1-ヒドロキシシクロヘキシル−フェニルケトン、メチルフェニルグリオキシエステルが好ましい。
【００６７】
これらの光重合開始剤（Ｃ）は、１種または２種以上組み合わせて用いることができる。
【００６８】
なお、光重合開始剤(Ｃ)として上市されているものでは、例えば、「イルガキュア１８４」（チバスペシァルティケミカル社製）、「バイキュア５５」（アクゾノーベル社製）などを使用すればよい。
【００６９】
本発明では、このような光重合開始剤（Ｃ）を用いる場合には、光重合開始剤（Ｃ）は、固形分換算値で、上記（Ａ）成分と必要により用いられる下記成分（Ｄ）との合計（（Ａ）＋（Ｄ））量１００重量部（質量部）に対して、通常、０．０５〜１５重量部（質量部）、好ましくは０．５〜６重量部（質量部）の量で用いられる。このような量で光重合開始剤（Ｃ）を用いると、活性エネルギー線硬化性に優れ、生産性に優れ、かつ硬化後の低臭気性にも優れ、また該組成物からなる硬化被膜は耐汚染性、耐候性、耐熱性に優れる傾向がある。
【００７０】
＜ラジカル重合性化合物（Ｄ）＞
本発明のエネルギー線硬化性組成物には、さらに、上記以外のラジカル重合性化合物（Ｄ）が必要により含まれていてもよい。
【００７１】
ラジカル重合性化合物（Ｄ）は、前記（Ａ）成分と共重合可能であって、分子内に1個
以上のラジカル重合性基を有する化合物（Ｄ）（成分（Ｄ））である。
【００７２】
このようなラジカル重合性化合物（Ｄ）としては、分子内に、ビニルエーテル基、アリル基等を有する化合物が挙げられる。このようなラジカル重合性化合物（Ｄ）は、該ラジカル重合性化合物（Ｄ）を用いて得られる共重合体硬化物が含まれた塗膜中にあって、耐汚染性塗膜の耐摩耗性、耐久性、基材への密着性などの向上に寄与している。
【００７３】
このようなラジカル重合性化合物（Ｄ）として、具体的には、例えば特開２００３−６２５２４号公報の［００２８］〜［００３１］欄に記載されている、下記のようなものが挙げられる。
【００７４】
すなわち、スチレン、α−メチルスチレン、α−クロロスチレン、ビニルトルエン、ジビニルベンゼン等の芳香族ビニル系モノマー類；
酢酸ビニル、酪酸ビニル、N-ビニルホルムアミド、N-ビニルアセトアミド、N-ビニル-2-ピロリドン、N-ビニルカプロラクタム、アジピン酸ジビニル等のビニルエステルモノマ
ー類；
エチルビニルエーテル、フェニルビニルエーテル等のビニルエーテル類；
ジアリルフタレート、トリメチロールプロパンジアリルエーテル、アリルグリシジルエーテル等のアリル化合物類；など。
【００７５】
これらのラジカル重合性化合物（Ｄ）は、１種または２種以上組み合わせて用いることができる。
【００７６】
本発明で用いられるエネルギー線硬化性組成物には、上記（メタ）アクリロイル基含有重合性化合物（Ａ）とラジカル重合性化合物（Ｄ）の合計（（Ａ）＋（Ｄ））１００重量部に対して、（メタ）アクリロイル基含有重合性化合物（Ａ）は、固形分換算値で、通常、５〜９５重量部、好ましくは４０〜８５重量部の量で含まれ、ラジカル重合性化合物（Ｄ）は残部量で含まれることが好ましい。
【００７７】
該エネルギー線硬化性組成物中に、上記成分（Ａ）、（Ｄ）がそれぞれ上記量で含ま
れていると、該組成物からなる硬化被膜の耐摩耗性、耐汚染性に優れ、塗料コストも安価となる傾向がある。
【００７８】
＜光増感剤＞
光増感剤としては、従来より公知のものを広く使用でき、例えば、エタノールアミン、ジエタノールアミン、トリエタノールアミン、Ｎ−メチルジエタノールアミン、４−ジメチルアミノ安息香酸メチル、４−ジメチルアミノ安息香酸エチル、４−ジメチルアミノ安息香酸アミル、４−ジメチルアミノアセトフェノン等が挙げられる。
【００７９】
なお、このようなエネルギー線硬化性組成物の粘度は、適宜調節でき、例えば、回転式Ｂ型粘度計にて室温（２５℃）で測定したときに、１０〜１００，０００（１０万）ｍＰａ・ｓ程度であると、取り扱い上あるいは塗工上好都合であることが多く、特に３００〜２０００ｍＰａ・ｓであると、塗工性に優れる傾向がある。
【００８０】
本発明のエネルギー線硬化性組成物では、成分（Ｂ）が成分（Ａ）１００重量部に対して、好ましくは０．３〜５重量部の量で、より好ましくは０．５〜４重量部の量で配合されていることが塗膜の硬化性、塗料状態（すなわち塗料中の成分（Ａ）への成分（Ｂ）の均一分散性あるいは溶解性）、ホルムアルデヒド臭などの異臭の吸着性などの特性がバランス良く優れる点から望ましい。
【００８１】
このような本発明に係るエネルギー線硬化性組成物を調製するには、従来より公知の方法を適宜組合わせればよい。
【００８２】
例えば、上記各成分（Ａ）、（Ｂ）の他、必要により成分（Ｃ）、（Ｄ）などを任意の順序で添加し、混合・攪拌等すればよい。この際に、必要により、加熱等を行なってもよい。
【００８３】
＜エネルギー線硬化性組成物の硬化＞
本発明では、建築資材、内装用の木質フロアー材、木質造作材（例：壁材、天井材、階段材など）、窯業系パネル類、各種プラスチック類、金属類、家具・調度品などの基材表面に、従来より公知の方法にて本発明のエネルギー線硬化性組成物（単に、「組成物」とも言う。）を塗布した状態で、未硬化の塗膜表面に向けてエネルギー線を照射して、エネルギー線硬化性組成物からなる未硬化の塗膜（層）を硬化させる。
【００８４】
この際のエネルギー線の照射量は、未硬化の該組成物層の厚さ、成分組成などにもより一概に決定されないが、例えば、該樹脂組成物からなる未硬化の塗膜（例：５〜１００μｍ（厚））に、３０〜３００Ｗ／ｃｍ、好ましくは３０〜１２０Ｗ／ｃｍの高圧水銀ランプあるいはメタルハイランドランプの紫外線放電灯を用いて、通常、１００〜５００ｍＪ／ｃｍ2 、好ましくは１５０〜３５０ｍＪ／ｃｍ2程度の量でエネルギー線を照射し、硬
化させればよい。
【００８５】
例えば、現場施工性の点からは、特開平８−１２６８６１号公報にも記載されているように、特に１００〜２０００Ｗ／ｃｍの範囲内である、上記範囲の高圧水銀ランプを用いると、一般的な家庭や工事現場で仮設電源を用いることなく、家庭用電源を利用でき、取り扱い性に優れる。このようにエネルギー線硬化性組成物に活性エネルギー線を照射すると、該組成物は、該組成物中に含まれている（メタ）アクリロイル基含有重合性化合物（Ａ）及びその他のラジカル重合性化合物（Ｄ）中の炭素−炭素二重結合（Ｃ＝Ｃ）が開裂して、（Ａ）と（Ｄ）由来の各成分単位がランダム結合あるいはブロック結合して共重合体が生成することにより、短時間に硬化するのであろうと考えられる。
【００８６】
なお、（活性）エネルギー線としては、電子線、紫外線、可視光線等を使用でき、装置コスト、生産性などの点から紫外線、電子線が好ましい。光源としては、特に限定されず、低圧、中圧、高圧あるいは超高圧の水銀ランプ、メタルハライド水銀ランプ、アルゴンレーザー、ヘリウム−カドミウムレーザー、固体レーザー、キセノンランプ、高周波誘導水銀ランプ、太陽光等が挙げられる。
【００８７】
以上詳述したことから明らかなように、本発明に係る塗膜は、上記エネルギー線硬化性組成物が硬化してなっている。また、本発明に係る建築資材は、基材の表面が、上記エネルギー線硬化性組成物からなる、硬化した塗膜で被覆されている。
【００８８】
このように本発明に係る建築物内のホルマリン臭の除去方法は、建築資材の表面に、上記の何れかに記載のエネルギー線硬化性組成物から形成された塗膜を形成し、建築物内のホルマリンを該塗膜に吸収させて除去することを特徴としている。
【００８９】
＜発明の効果＞
本発明においては、消臭に寄与する成分（Ｂ）は、樹脂成分（Ａ）への均一分散性あるいは溶解性に優れており、樹脂成分（Ａ）に、消臭に寄与する成分（Ｂ）は不均一分散あるいは不溶分が発生することなく、良好に均一分散あるいは溶解させて良質の本発明のエネルギー線硬化性組成物を調製できる。
【００９０】
しかもこのエネルギー線硬化性組成物は、建築資材等の表面、特に上塗として被塗物（基材）の最外層に塗布し、エネルギー線を照射して硬化させれば、ホルマリン臭などの不快臭の吸収性、その持続性（吸収持続性）などに優れた硬化塗膜などを短時間に効率よく形成できる。
【００９１】
従って、このようなエネルギー線硬化性塗料組成物からなる塗膜（硬化膜）にて被覆された建築資材を用いれば、建築物内のホルマリン臭に代表される異臭の効率的な除去が可能となる。
【００９２】
［実施例］
以下、本発明について実施例に基づいてさらに具体的に説明するが、本発明は、係る実施例により何ら限定されるものではない。
【００９３】
なお、以下の実施例、比較例で用いた主な成分は、以下の通り。
【００９４】
＜成分（Ａ）：（メタ）アクリロイル基を有するエネルギー線硬化性化合物＞
（ｉ）ウレタンアクリレート化合物
(a)大竹明新化学（株）製：「ＵＶ−５５」（重量平均分子量（Ｍｗ）：２４００、Ｎｖ
値：１００％、
構造式：
【００９５】
【化１】
2005075987.tif 000002
【００９６】
(b)大竹明新化学(株)製：「ＵＶ−６２」（重量平均分子量（Ｍｗ）：３７００、Ｎｖ値
：１００％、
構造式：
【００９７】
【化２】
2005075987.tif 000003
【００９８】
但し、式中、ＤＰＨＡは、ジペンタエリスリトールヘキサアクリレート由来の基を示す。（ｉｉ）エポキシアクリレート化合物
昭和高分子（株）製：「リポキシＶＲ−７７」（重量平均分子量（Ｍｗ）：５００、Ｎｖ値：１００％、
構造式：
【００９９】
【化３】
2005075987.tif 000004
【０１００】
(iii)エステルアクリレート化合物
東亜合成化学（株）製：「アロニックスＭ−７１００」（重量平均分子量（Ｍｗ）：６００、Ｎｖ値：１００％、ポリエステルアクリレート、３官能以上、
構造式：
【０１０１】
【化４】
2005075987.tif 000005
【０１０２】
（Ａ：アクリル酸由来の基、Ｘ：多価アルコール由来の基、Ｙ：多塩基酸由来の基。ｎ：繰り返し数。）
(iv)アクリルモノマー
(a)興人（株）製：「ＡＣＭＯ」、Ｎｖ値：１００％、アクリロイルモルホリン、
構造式：
【０１０３】
【化５】
2005075987.tif 000006
【０１０４】
(b)大阪有機化学工業(株)製：「ビスコート２６０」、Ｎｖ値：１００％、化合物名：１，９−ノナンジオールジアクリレート。
【０１０５】
＜成分（Ｂ）：アミン系化合物を担持させた無機化合物、ヒドラジド類、アゾール類、アジン類あるいは成分（Ｂ）に含まれない他の消臭剤＞
(i)大塚化学(株)製：「ケムキャッチＴ−６９００」（成分（Ｂ）のうちのヒドラジド類
）。
(ii)大塚化学(株)製：「ケムキャッチＰ−９６００」（成分（Ｂ）のうちのヒドラジド類）。
（iii）東亜合成(株)製：「ケスモンＮＳ−１０３」（成分（Ｂ）のうちのアミン系化合
物を担持させた無機化合物）。
(iv)丸尾カルシウム(株)製：「ポロネックス」(リン酸カルシウム)（成分（Ｂ）に含まれない他の消臭剤）。
【０１０６】
＜成分（Ｃ）：光重合開始剤＞
(i)チバスペシァルティケミカル社製：「イルガキュア  １８４」（１−ヒドロキシシク
ロヘキシル−フェニルケトン）。
(ii)アクゾノーベル社製：「バイキュア５５」（メチルフェニルグリオキシエステル）。
【０１０７】
＜レベリング剤＞
共栄社化学(株)製、「ポリフロー７５」（アクリル共重合物）。
【０１０８】
なお、以下の実施例、比較例で用いた試験板とその製法、ホルムアルデヒド吸着性能、塗料状態、硬化性などの評価方法は以下の通り。
【０１０９】
［試験板の作成］
ガラス板に、バーコーター＃０８にて塗装面積が１２ｃｍ×１２ｃｍになるように、また硬化後の塗膜の膜厚が１０μm（厚）となるように、供試塗料を塗布し、紫外線または
電子線を照射して硬化させた。
【０１１０】
＜（a）ホルムアルデヒド吸着性能＞
［測定方法］
５Ｌ（リットル）のテドラーバックに、上記方法にて作成した試験板を入れた後、約２０ｐｐｍのホルムアルデヒドガスを約３Ｌ封入した。
【０１１１】
封入直後である初期及び経時［２４時間経過後］のホルムアルデヒドガス濃度を、ガステック社製検知管で測定した。
【０１１２】
ホルムアルデヒドガス濃度の測定結果を、３段階で評価した。
（評価３；合格、評価１〜２；不合格）
「３」；１ｐｐｍ以下。
【０１１３】
「２」；１を超え〜５ｐｐｍ未満。
【０１１４】
「１」；５ｐｐｍ以上。
【０１１５】
また、樹脂成分（Ａ）に成分（Ｂ）を溶解あるいは分散させ、さらに成分(Ｃ)とレベリング剤を加えエネルギー線硬化性組成物を調製した際の塗料状態（塗料調製直後の塗料状態）を評価した。
【０１１６】
＜樹脂分（Ａ）への成分（Ｂ）の溶解性及び分散性の目視評価基準＞
（評価３；合格、評価１〜２；不合格）
「３」；均一に分散あるいは完全に溶解する。
「２」；一部のみ分散あるいは一部のみ溶解する。
「１」；凝集し分散しない、又は溶解しない。
【０１１７】
［紫外線硬化］
供試塗料をガラス板にバーコーター＃０８にて塗布後、高圧水銀ランプ（ＩＳＴ社製）にて紫外線照射（８０Ｗ／ｃｍ、５ｍ／分×１灯）して硬化させた。
【０１１８】
［電子線硬化］
供試塗料をガラス板にバーコーター＃０８にて、“硬化”膜厚が１０μｍ（厚）となるように塗布後、電子線照射装置（岩崎電気社製）にて電子線照射（加速電圧２００ＫＶ、５Ｍｒａｄ）して硬化させた。
【０１１９】
＜硬化性の評価基準＞
（評価３；合格、評価１〜２；不合格）
「３」；下記のようなアセトンラビング試験を５０回行い、塗膜に異常のないこと。
「２」；アセトンラビング１０〜４９回で塗膜が侵される。
「１」；アセトンラビング１０回未満で塗膜が侵される。
【０１２０】
「アセトンラビング試験方法」：アセトンをガーゼに含浸させ、１Ｋｇ／cｍ2の荷重をかけて塗膜表面を該ガーゼの往復動により擦った際の、塗膜が侵さたアセトン含浸ガーゼの往復回数。
【実施例１】
【０１２１】
［塗料組成物の調製］
光硬化性（メタ）アクリレート樹脂として「ＵＶ−５５（商品名）」〔大竹明新化学（株）製、ウレタンアクリレート樹脂〕５０重量部、
アクリルモノマーとして「ＡＣＭＯ（商品名）」〔興人（株）製〕２５重量部、
「ビスコート２６０（商品名）」〔大阪有機化学工業（株）製〕２０重量部、
光重合開始剤として「イルガキュア１８４（商品名）」〔チバ・スペシャリティ・ケミカルズ社製〕４重量部、「バイキュア５５（商品名）」〔アクゾノーベル（株）製〕１重量部、
ホルムアルデヒド吸着剤として「ケムキャッチＴ−６９００（商品名）」〔大塚化学（株）製〕０．５重量部および
レベリング剤として「ポリフロー７５(商品名)」（共栄社化学（株）製）０．１重量部（合計１００．６重量部）
を加え攪拌し、光硬化性塗料組成物を調製した。
【０１２２】
［試験板の作成］
上記光硬化性塗料組成物をガラス板にバーコーター＃０８にて、硬化膜厚が１０μｍ（厚）となるように塗布後、高圧水銀ランプ（ＩＳＴ社製）にて紫外線照射（８０Ｗ／ｃｍ、５ｍ／分×１灯）して硬化させ試験板を作成した。
【０１２３】
［試験板の評価］
上記のようにして得られた試験板についてホルムアルデヒド吸着性能、塗料調製直後の塗料状態、硬化性の評価を前記方法に従って求めた。
【０１２４】
その結果、ホルムアルデヒド吸着性能は、初期ホルムアルデヒドガス濃度は２０ｐｐｍで評価「１（不合格）」であったが、経時ホルムアルデヒドガス濃度は１ｐｐｍ以下で評価「３（合格）」となり、
塗料状態の評価は「３（良好）」となり、硬化性の評価は、「３（良好）」（アセトンラビングで５０回以上）となった。
【０１２５】
結果を併せて表１に示す。
【実施例２】
【０１２６】
［塗料組成物の調製］
電子線硬化性（メタ）アクリレート樹脂として「ＵＶ−６２（商品名）」〔大竹明新化
学（株）製、ウレタンアクリレート樹脂〕５０重量部、
アクリルモノマーとして「ＡＣＭＯ（商品名）」〔興人（株）製〕２５重量部、
「ビスコート２６０（商品名）」〔大阪有機化学工業（株）製〕２０重量部、
光重合開始剤として「イルガキュア１８４（商品名）」〔チバ・スペシャリティ・ケミカルズ社製〕４重量部、「バイキュア５５（商品名）」〔アクゾノーベル（株）製〕１重量部、
ホルムアルデヒド吸着剤として「ケムキャッチＴ−６９００（商品名）」〔大塚化学（株）製〕１重量部、および
レベリング剤として「ポリフロー７５(商品名)」（共栄社化学（株）製）０．１重量部（配合成分の合計９６．１重量部）
を加え攪拌し、電子線硬化性塗料組成物を調製した。
【０１２７】
次いで、下記のようにして試験板の作成を行い、試験板の評価を行なった。また、塗料状態を調べた。
【０１２８】
その結果、ホルムアルデヒド吸着性能、塗料状態、硬化性の評価は、何れも実施例１と同様に良好となった。
【０１２９】
結果を併せて表１に示す。
【０１３０】
［試験板の作成］
上記電子線硬化性塗料組成物をガラス板にバーコーター＃０８にて、硬化膜厚が１０μｍ（厚）となるように塗布した後、電子線照射装置（岩崎電気社製）にて電子線照射（加速電圧２００ＫＶ、５Ｍrad）して硬化させ試験板を作成した。
【実施例３】
【０１３１】
［塗料組成物の調製］
光硬化性（メタ）アクリレート樹脂として「ＵＶ−５５（商品名）」〔大竹明新化学（株）製、ウレタンアクリレート樹脂〕５０重量部、
アクリルモノマーとして「ＡＣＭＯ（商品名）」〔興人（株）製〕２５重量部、
「ビスコート２６０（商品名）」〔大阪有機化学工業（株）製〕２０重量部、
光重合開始剤として「イルガキュア１８４（商品名）」〔チバ・スペシャリティ・ケミカルズ社製〕４重量部、「バイキュア５５（商品名）」〔アクゾノーベル（株）製〕１重量部、
ホルムアルデヒド吸着剤として「ケムキャッチＴ−６９００（商品名）」〔大塚化学（株）製〕２重量部および
レベリング剤として「ポリフロー７５(商品名)」（共栄社化学（株）製）０．１重量部（合計１０２．１重量部）
を加え攪拌し、光硬化性塗料組成物を調製した。
【０１３２】
次いで、実施例１と同様にして試験板の作成を行い、試験板の評価を行なった。また、塗料状態を調べた。
【０１３３】
その結果、ホルムアルデヒド吸着性能、塗料状態、硬化性の評価は、何れも実施例１と同様に良好となった。
【０１３４】
結果を併せて表１に示す。
【実施例４】
【０１３５】
［塗料組成物の調製］
光硬化性（メタ）アクリレート樹脂として「ＵＶ−６２（商品名）」〔大竹明新化学（株）製、ウレタンアクリレート樹脂〕５０重量部、
アクリルモノマーとして「ＡＣＭＯ（商品名）」〔興人（株）製〕２５重量部、
「ビスコート２６０（商品名）」〔大阪有機化学工業（株）製〕２０重量部、
光重合開始剤として「イルガキュア１８４（商品名）」〔チバ・スペシャリティ・ケミカルズ社製〕４重量部、「バイキュア５５（商品名）」〔アクゾノーベル（株）製〕１重量部、
ホルムアルデヒド吸着剤として「ケムキャッチＴ−６９００（商品名）」〔大塚化学（株）製〕１重量部、および
レベリング剤として「ポリフロー７５(商品名)」（共栄社化学（株）製）０．１重量部（合計１０１．１重量部）
を加え攪拌し、光硬化性塗料組成物を調製した。
【０１３６】
次いで、実施例１と同様にして試験板の作成を行い、試験板の評価を行なった。また、塗料状態を調べた。
【０１３７】
その結果、ホルムアルデヒド吸着性能、塗料状態、硬化性の評価は、何れも実施例１と同様に良好となった。
【０１３８】
結果を併せて表１に示す。
【実施例５】
【０１３９】
［塗料組成物の調製］
光硬化性（メタ）アクリレート樹脂として「リポキシＶＲ−７７（商品名）」〔昭和高分子（株）製、エポキシアクリレート樹脂〕５０重量部、
アクリルモノマーとして「ＡＣＭＯ（商品名）」〔興人（株）製〕２５重量部、
「ビスコート２６０（商品名）」〔大阪有機化学工業（株）製〕２０重量部、
光重合開始剤として「イルガキュア１８４（商品名）」〔チバ・スペシャリティ・ケミカルズ社製〕４重量部、「バイキュア５５（商品名）」〔アクゾノーベル（株）製〕１重量部、
ホルムアルデヒド吸着剤として「ケムキャッチＴ−６９００（商品名）」〔大塚化学（株）製〕１重量部および
レベリング剤として「ポリフロー７５(商品名)」（共栄社化学（株）製）０．１重量部（合計１０１．１重量部）
を加え攪拌し、光硬化性塗料組成物を調製した。
【０１４０】
次いで、実施例１と同様にして試験板の作成を行い、試験板の評価を行なった。また、塗料状態を調べた。
【０１４１】
その結果、ホルムアルデヒド吸着性能、塗料状態、硬化性の評価は、何れも実施例１と同様に良好となった。
【０１４２】
結果を併せて表１に示す。
【実施例６】
【０１４３】
［塗料組成物の調製］
光硬化性（メタ）アクリレート樹脂として「アロニックスＭ−７１００（商品名）」〔東亜合成化学（株）製、エステルアクリレート樹脂〕５０重量部、
アクリルモノマーとして「ＡＣＭＯ（商品名）」〔興人（株）製〕２５重量部、および
「ビスコート２６０（商品名）」〔大阪有機化学工業（株）製〕２０重量部、
光重合開始剤として「イルガキュア１８４（商品名）」〔チバ・スペシャリティ・ケミカルズ社製〕４重量部、および
「バイキュア５５（商品名）」〔アクゾノーベル（株）製〕１重量部、
ホルムアルデヒド吸着剤として「ケムキャッチＴ−６９００（商品名）」〔大塚化学（株）製〕１重量部、および
レベリング剤として「ポリフロー７５（商品名）」（共栄社化学（株）製）０．１重量部（合計１０１．１重量部）
を加え攪拌し、光硬化性塗料組成物を調製した。
【０１４４】
次いで、実施例１と同様にして試験板の作成を行い、試験板の評価を行なった。また塗料状態を調べた。
【０１４５】
その結果、ホルムアルデヒド吸着性能、塗料状態、硬化性の評価は、何れも実施例１と同様に良好となった。
【０１４６】
結果を併せて表１に示す。
【実施例７】
【０１４７】
［塗料組成物の調製］
光硬化性（メタ）アクリレート樹脂として「ＵＶ−５５（商品名）」〔大竹明新化学（株）製、ウレタンアクリレート樹脂〕５０重量部、
アクリルモノマーとして「ＡＣＭＯ（商品名）」〔興人（株）製〕２５重量部、および
「ビスコート２６０（商品名）」〔大阪有機化学工業（株）製〕２０重量部、
光重合開始剤として「イルガキュア１８４（商品名）」〔チバ・スペシャリティ・ケミカルズ社製〕４重量部、および
「バイキュア５５（商品名）」〔アクゾノーベル（株）製〕１重量部、
ホルムアルデヒド吸着剤として「ケムキャッチＰ−９６００（商品名）」〔大塚化学（株）製〕１重量部および
レベリング剤として「ポリフロー７５（商品名）」（共栄社化学（株）製）０．１重量部（合計１０１．１重量部）
を加え攪拌し、光硬化性塗料組成物を調製した。
【０１４８】
次いで、実施例１と同様にして試験板の作成を行い、試験板の評価を行なった。また塗料状態を調べた。
【０１４９】
その結果、ホルムアルデヒド吸着性能、塗料状態、硬化性の評価は、何れも実施例１と同様に良好となった。
【０１５０】
結果を併せて表１に示す。
【実施例８】
【０１５１】
［塗料組成物の調製］
光硬化性（メタ）アクリレート樹脂として「ＵＶ−５５（商品名）」〔大竹明新化学工業（株）製、ウレタンアクリレート樹脂〕５０重量部、
アクリルモノマーとして「ＡＣＭＯ（商品名）」〔興人（株）製〕２５重量部、および
「ビスコート２６０（商品名）」〔大阪有機化学工業（株）製〕２０重量部、
光重合開始剤として「イルガキュア１８４（商品名）」〔チバ・スペシャリティ・ケミカルズ社製〕４重量部、および
「バイキュア５５（商品名）」〔アクゾノーベル（株）製〕１重量部、
ホルムアルデヒド吸着剤として「ケスモンＮＳ−１０３（商品名）」〔東亜合成化学（株
）製〕１重量部および
レベリング剤として「ポリフロー７５（商品名）」（共栄社化学（株）製）０．１重量部（合計１０１．１重量部）
を加え攪拌し、光硬化性塗料組成物を調製した。
【０１５２】
次いで、実施例１と同様にして試験板の作成を行い、試験板の評価を行なった。また塗料状態を調べた。
【０１５３】
その結果、ホルムアルデヒド吸着性能、塗料状態、硬化性の評価は、何れも実施例１と同様に良好となった。
【０１５４】
結果を併せて表１に示す。
【０１５５】
［比較例１］
［塗料組成物の調製］
実施例１において、ホルムアルデヒド吸着剤を配合しなかった以外は、実施例１と同様にして光硬化性塗料組成物を調製した。
【０１５６】
すなわち、光硬化性（メタ）アクリレート樹脂として「ＵＶ−５５（商品名）」〔大竹明新化学（株）製、ウレタンアクリレート樹脂〕５０重量部、
アクリルモノマーとして「ＡＣＭＯ（商品名）」〔興人（株）製〕２５重量部、およびビスコート２６０（商品名）〔大阪有機化学工業（株）製〕２０重量部、
光重合開始剤として「イルガキュア１８４（商品名）」〔チバ・スペシャリティ・ケミカルズ社製〕４重量部、および「バイキュア５５（商品名）」〔アクゾノーベル（株）製〕１重量部、および
レベリング剤として「ポリフロー７５（商品名）」（共栄社化学（株）製）０．１重量部（合計１００．１重量部）
を加え攪拌し、光硬化性塗料組成物を調製した。
【０１５７】
次いで、実施例１と同様にして試験板の作成を行い、試験板の評価を行なった。また塗料状態を調べた。
【０１５８】
その結果、ホルムアルデヒド吸着性能「１」、塗料状態「３」、硬化性の評価「３」となった。
【０１５９】
結果を併せて表１に示す。
【０１６０】
［比較例２］
［塗料組成物の調製］
実施例１において、ホルムアルデヒド吸着剤として「ケムキャッチＴ−６９００（商品名）」〔大塚化学（株）製〕に代えて、「ボロネックス（商品名）」〔丸尾カルシウム（株）製、リン酸カルシウム〕を５重量部用いた以外は、実施例１と同様にして光硬化性塗料組成物を調製した。
【０１６１】
すなわち、光硬化性（メタ）アクリレート樹脂として「ＵＶ−５５（商品名）」〔大竹明新化学（株）製、ウレタンアクリレート樹脂〕５０重量部、
アクリルモノマーとして「ＡＣＭＯ（商品名）」〔興人（株）製〕２５重量部、および「ビスコート２６０（商品名）」〔大阪有機化学工業（株）製〕２０重量部、
光重合開始剤として「イルガキュア１８４（商品名）」〔チバ・スペシャリティ・ケミカルズ社製〕４重量部、および
「バイキュア５５（商品名）」〔アクゾノーベル（株）製〕１重量部、
ホルムアルデヒド吸着剤として「ボロネックス（商品名）」〔丸尾カルシウム（株）製、リン酸カルシウム〕を５重量部および
レベリング剤として「ポリフロー７５（商品名）」（共栄社化学（株）製）０．１重量部（合計１０５．１重量部）
を加え攪拌し、光硬化性塗料組成物を調製した。
【０１６２】
次いで、実施例１と同様にして試験板の作成を行い、試験板の評価を行なった。また塗料状態を調べた。
【０１６３】
その結果、ホルムアルデヒド吸着性能「１」、塗料状態「３」、硬化性の評価「３」となった。
【０１６４】
結果を併せて表１に示す。
【０１６５】
【表１】
2005075987.tif 000007
【産業上の利用可能性】
【０１６６】
本発明に係るエネルギー線硬化性組成物は、ホルマリン臭などの不快臭の吸収性に優れた高硬度の硬化塗膜を建築資材、家具・調度品などの表面に短時間に効率よく形成でき、該塗膜で被覆された消臭性建築資材、家具・調度品などが提供される。また該建築資材などを用いれば建築物内のホルマリン臭に代表される異臭の効率的な除去が可能となる。